(57)【要約】【課題】本発明は、長期間、高温環境下に保管してもラベルの浮きが発生しにくいアルカリ分散型ホットメルト粘着剤を提供することを目的とする。【解決手段】本発明のアルカリ分散型ホットメルト粘着剤は、熱可塑性エラストマー１００重量部、酸価が１００〜３００ｍｇＫＯＨ／ｇである粘着付与剤５０〜５００重量部、脂肪酸グリセリド１０〜１５０重量部、及び融点と再結晶化温度との差が１０℃以上であるワックス４０〜１５０重量部を含むことを特徴とする。【選択図】図２
2014159563.tif 000002
【特許請求の範囲】
【請求項１】
熱可塑性エラストマー１００重量部、酸価が１００〜３００ｍｇＫＯＨ／ｇである粘着付与剤５０〜５００重量部、脂肪酸グリセリド１０〜１５０重量部、及び融点と再結晶化温度との差が１０℃以上であるワックス４０〜１５０重量部を含むことを特徴とするアルカリ分散型ホットメルト粘着剤。
【請求項２】
脂肪酸グリセリドの凝固点が、０℃以下であることを特徴とする請求項１に記載のアルカリ分散型ホットメルト粘着剤。
【請求項３】
ワックスの融点と再結晶化温度との差が２０〜５０℃であることを特徴とする請求項１又は２に記載のアルカリ分散型ホットメルト粘着剤。
【発明の詳細な説明】
【技術分野】
【０００１】
本発明は、長期間、高温環境下に保管してもラベルの浮きが発生しにくいアルカリ分散型ホットメルト粘着剤に関する。
【背景技術】
【０００２】
従来から、清涼飲料水、液体調味料、化粧品などを収容するために、ポリエチレンテレフタレータレートなどの合成樹脂からなる容器が多く使用されている。そして、容器包装リサイクル法の施行により、容器はその使用後にリサイクルするために回収されている。回収された容器は、粉砕してフレークとし、水酸化ナトリウムなどのアルカリ金属水酸化物を含むアルカリ水溶液を用いて洗浄した後に、乾燥させ、必要に応じてペレット状に加工して、リサイクル原料とされる。
【０００３】
容器の外周には、商品名や絵柄、内容物の成分や効能などが印刷されたラベルが巻き付けて装着される。ラベルとしては、従来では、熱収縮性ラベルが一般的に用いられており、ヒーターや蒸気の熱によってラベルを収縮させることで、容器へ熱収縮性ラベルを装着させていた。しかしながら、ヒーターや蒸気の利用や熱収縮性ラベルは高価であるなど、熱収縮性ラベル方式にはコストがかかるという問題がある。
【０００４】
ホットメルト粘着剤は安価なフィルムをラベルとして使用することができる。したがって、低コストで生産できる利点が大きいことから容器へのラベルの装着にはホットメルト粘着剤を用いたホットメルト方式が普及している。しかしながら、従来のホットメルト粘着剤では、接着強度が強すぎるため、容器を温水やアルカリ水溶液に着けてもラベルを容器から剥離することができないという問題があった。そのため、ホットメルト粘着剤によって容器に装着されたラベルの易剥離性の向上が望まれていた。
【０００５】
そこで、特許文献１では、熱可塑性エラストマー（Ａ）、酸価が１００ｍｇKOH／ｇ以上３００ｍｇKOH／ｇ以下である固体粘着付与剤（Ｂ）、ワックス（Ｃ）、及び炭素数が６以上１８以下の脂肪酸グリセリド（Ｄ）を含むことを特徴とするアルカリ分散型ホットメルト粘着剤が開示されている。
【０００６】
アルカリ分散型ホットメルト粘着剤は、アルカリ水溶液中で微粒子状に分散することができる。したがって、このようなアルカリ分散型ホットメルト粘着剤によりラベルが装着された容器をアルカリ水溶液に入れて撹拌することにより、ラベルを容器から容易に剥離させることができる。
【先行技術文献】
【特許文献】
【０００７】
【特許文献１】特開２００５−２２０２４４号公報
【発明の概要】
【発明が解決しようとする課題】
【０００８】
しかしながら、従来のアルカリ分散型ホットメルト粘着剤によって接着されたラベルが、長期間高温環境下にさらされると接着部分が剥離する「浮き」とよばれる現象が発生する。これはラベルの表裏面の体積収縮の違いに起因すると考えられている。例えば、通常飲料用ボトルに用いられるラベルでは、ボトルに触れる裏面に商品名など印刷が施され、ボトルには触れない表面には印刷が施されていない。ラベルの裏面にはインキ成分のひとつであるバインダー樹脂がコーティングされる。したがって、ラベルの表面と裏面とでは、表面状態が同じではないため、熱による体積収縮率に差が出る。表裏面の体積収縮率に差があるラベルが高温環境下に長期間保管されると、印刷が施されない表面の体積収縮が大きくなり、ボトル外側に向かって反り返る性質を持つ。そのため、従来のアルカリ分散型ホットメルト粘着剤によってラベルが装着されたボトルを夏期などの高温環境下に長期間に亘って放置していると、ラベルの浮きによって、ラベルがボトルから部分的に又は全体的に剥離してしまう問題があった。なお、ラベルの浮きの程度が小さくても、この状態のままでボトルがトラックで輸送されると、輸送時の振動によって段ボール箱内でボトルが動き回り、他のボトルと接着してしまことがある。この接着部分が起点となり、より大きな浮きへと進行したり、ラベル剥がれを誘発することも問題となっていた。
【０００９】
したがって、本発明は、長期間、高温環境下に保管しても高い接着性を有し、ラベルの浮きが発生しにくいアルカリ分散型ホットメルト粘着剤を提供することを目的とする。
【課題を解決するための手段】
【００１０】
本発明のアルカリ分散型ホットメルト粘着剤は、熱可塑性エラストマー１００重量部、酸価が１００〜３００ｍｇＫＯＨ／ｇである粘着付与剤５０〜５００重量部、脂肪酸グリセリド１０〜１５０重量部、及び融点と再結晶化温度との差が１０℃以上であるワックス４０〜１５０重量部を含むことを特徴とする。
【００１１】
なお、本発明のホットメルト粘着剤において「アルカリ分散型」とは、ＰＥＴボトルリサイクル推進協議会の定める「指定ＰＥＴボトル自主規制ガイドライン」における熱アルカリ水によるラベルの剥離要件にてＰＥＴボトルに付着したホットメルト粘着剤が剥離することを意味する。
【００１２】
（熱可塑性エラストマー）
熱可塑性エラストマーとしては、スチレン系熱可塑性エラストマーが挙げられる。スチレン系熱可塑性エラストマーとしては、スチレン−ブタジエンブロック共重合体（Ｓ−Ｂ、ジブロック）、スチレン−ブタジエン−スチレンブロック共重合体（Ｓ−Ｂ−Ｓ、トリブロック）、スチレン−イソプレンブロック共重合体（Ｓ−Ｉ、ジブロック）、スチレン−イソプレン−スチレンブロック共重合体（Ｓ−Ｉ−Ｓ、トリブロック）、スチレン−ブタジエン／イソプレンブロック共重合体（Ｓ−Ｂ／Ｉ、ジブロック）、スチレン−ブタジエン／イソプレン−スチレンブロック共重合体（Ｓ−Ｂ／Ｉ−Ｂ、トリブロック）、及びこれらブロック共重合体の水添物やなどが挙げられる。水添物としては、スチレン−ブタジエン／ブチレン−スチレンブロック共重合体（ＳＢＢＳ）、スチレン−エチレン／ブチレン−スチレンブロック共重合体（ＳＥＢＳ）、及びスチレン−エチレン／プロピレン−スチレンブロック共重合体（ＳＥＰＳ）が挙げられる。また、スチレン系熱可塑性エラストマーとしては、スチレンとα―メチルスチレンなどの芳香族系ビニル化合物との共重合体も挙げられる。これらの共重合体は、カルボン酸変性されていてもよい。スチレン系熱可塑性エラストマーは、一種単独で用いられてもよく、二種以上が併用されてもよい。
【００１３】
なかでも、スチレン系熱可塑性エラストマーは、高温環境下でのラベルの浮きを低減させることができることから、スチレン−エチレン／ブチレン−スチレンブロック共重合体、スチレン−エチレン／プロピレン−スチレンブロック共重合体が好ましく、スチレン−エチレン／ブチレン−スチレンブロック共重合体がより好ましい。
【００１４】
スチレン系熱可塑性エラストマーの２５℃のトルエン溶液中における粘度は、１〜５０００ｍＰａ・ｓが好ましく、５〜１０００ｍＰａ・ｓがより好ましい。なお、スチレン系熱可塑性エラストマーの２５℃のトルエン溶液中における粘度は、トルエン中にスチレン系熱可塑性エラストマーを１０重量％含む溶液を調製し、この溶液の温度を２５℃に調整した後に、ＪＩＳ  Ｚ８８０３−１９９１に記載されている単一円筒回転粘度計による粘度測定方法に準拠して、上記溶液のＢ型粘度を６０ｒｐｍの条件下にて測定することにより得られた値とする。Ｂ型粘度は、例えば、Ｂ型粘度計（東機産業社製  ＲＢ８０Ｌ）、ローターＮｏ．３を用いることができる。
【００１５】
（粘着付与剤）
本発明のアルカリ分散型ホットメルト粘着剤は、酸価が１００〜３００ｍｇＫＯＨ／ｇである粘着付与剤を含有している。粘着付与剤は、酸価が１００〜３００ｍｇＫＯＨ／ｇである粘着付与剤を含んでおれば、酸価が１００ｍｇＫＯＨ／ｇ未満又は酸価が３００ｍｇＫＯＨ／ｇを超える粘着付与剤を含んでいてもよい。
【００１６】
粘着付与剤に、必須成分として含有される粘着付与剤の酸価は、１００〜３００ｍｇＫＯＨ／ｇに限定されるが、１２０〜２８０ｍｇＫＯＨ／ｇが好ましく、１５０〜２５０ｍｇＫＯＨ／ｇがより好ましい。粘着付与剤の酸価が低過ぎると、ホットメルト粘着剤組成物のアルカリ分散性が低下する虞れがある。また、粘着付与剤の酸価が高過ぎると、ホットメルト粘着剤組成物の粘度が高くなり過ぎて塗工性が低下する虞れがある。
【００１７】
なお、本発明において、粘着付与剤の酸価とは、粘着付与剤１ｇを中和するために要する水酸化カリウム（ＫＯＨ）のｍｇ数である。粘着付与剤の酸価の測定は、粘着付与剤の重量を量り、２５０ｍＬのフラスコに入れ、エタノール５０ｍＬを加えて加温して溶解させ、０．１Ｎ水酸化カリウム水溶液で滴定する（指示薬：フェノールフタレイン）。滴定の終点は、液の淡紅色が３０秒残存する点とする。次いで、同様の方法で空試験を行って滴定量を補正し、次式から酸価を求める。
酸価=［0.1N水酸化カリウム水溶液の消費量(mL)×5.611)］/［粘着付与剤重量(g)］
【００１８】
粘着付与剤としては、ロジン、ロジン誘導体が好ましく挙げられる。ロジン誘導体としては、（メタ）アクリル酸変性ロジン、マレイン酸変性ロジン、フマール酸変性ロジン、ロジンエステル及びこれらの水素添加物が挙げられる。なかでも、（メタ）アクリル酸変性ロジン、マレイン酸変性ロジン、フマール酸変性ロジン及びこれらの水素添加物がより好ましい。ロジン誘導体によれば、他の成分との相溶性がよく、経時的に結晶が析出して接着力が低下することを低減できる。
【００１９】
粘着付与剤の軟化点は、６０℃以上が好ましく、７０〜１４０℃がより好ましく、７０〜１００℃が特に好ましい。粘着付与剤の軟化点が低過ぎると、アルカリ分散型ホットメルト粘着剤の耐熱性が低下して、高温環境下でラベルの浮きが発生する虞れがある。
【００２０】
なかでも、軟化点が６０〜８０℃の粘着付与剤と、軟化点が８５〜１４０℃の粘着付与剤とを併用することが好ましい。これらの粘着付与剤を併用することによって、高温環境下でのラベルの浮きの発生が低減されたアルカリ分散型ホットメルト粘着剤を提供することができる。
【００２１】
なお、本発明において、粘着付与剤の軟化点は、ＪＩＳ  Ｋ２２０７（石油アスファルト）、６．４軟化点試験法に準拠して測定された値とする。
【００２２】
アルカリ分散型ホットメルト粘着剤中における粘着付与剤の含有量は、熱可塑性エラストマー１００重量部に対して、５０〜５００重量部に限定されるが、７０〜４７０重量部が好ましく、９０〜４４０重量部がより好ましい。粘着付与剤の含有量が低過ぎると、アルカリ分散型ホットメルト粘着剤のアルカリ分散性が低下し、ＰＥＴボトルのリサイクル工程でＰＥＴの再生ペレットにアルカリ分散型ホットメルト粘着剤が不純物として残る虞れがある。また、粘着付与剤の含有量が高過ぎると、加熱状態が長く続くとアルカリ分散型ホットメルト粘着剤に着色が発生して不良品が発生しやすくなる虞れがある。
【００２３】
（脂肪酸グリセリド）
本発明のアルカリ分散型ホットメルト粘着剤は、脂肪酸グリセリドを含んでいる。脂肪酸グリセリドとは脂肪酸とポリグリセリンとのエステルである。脂肪酸の炭素数は、６〜１８が好ましく、１０〜１８がより好ましく、１４〜１８がより好ましい。脂肪酸の炭素数が低過ぎると、アルカリ分散型ホットメルト粘着剤の粘度や接着力が低下する虞れがある。脂肪酸の炭素数が高過ぎると、アルカリ分散型ホットメルト粘着剤の表面にグリセリドが経時的にブリードアウトする虞れがある。
【００２４】
脂肪酸としては、カプロン酸（炭素数６）、カプリル酸（炭素数８）、カプリン酸（炭素数１０）、ラウリル酸（炭素数１２）、ミリスチン酸（炭素数１４）、パルミチン酸（炭素数１６）、ステアリン酸（炭素数１８）、リノール酸（炭素数１８）、リノレン酸（炭素数１８）、リシノレイン酸（炭素数１８）、及びオレイン酸（炭素数１８）、アラキジン酸（炭素数２０）、エイコセン酸（炭素数２０）、ベヘン酸（炭素数２２）、及びエルシン酸（炭素数２２）などが挙げられる。なかでも、不飽和脂肪酸であるリノレン酸、リシノレイン酸、オレイン酸、リノール酸、エイコセン酸、及びエルシン酸、並びに飽和脂肪酸であるカプロン酸、カプリル酸、カプリン酸、パルミチン酸、ステアリン酸、アラキジン酸、及びベヘン酸が好ましい。
【００２５】
脂肪酸グリセリドとして、具体的には、大豆油、亜麻仁油、菜種油、ヤシ油及びひまし油などが挙げられる。
【００２６】
脂肪酸グリセリドの凝固点は、０℃以下が好ましく、−１０℃以下がより好ましい。脂肪酸グリセリドの凝固点は、ＡＯＣＳ（Ａｍｅｒｉｃａｎ  Ｏｉｌ  Ｃｈｅｍｉｓｔｓ  Ｓｏｃｉｅｔｙ  米国油脂化学協会）の２．２．５．１に記載の凝固点測定法（ダリカン法）に準拠して測定された値とする。
【００２７】
アルカリ分散型ホットメルト粘着剤中における脂肪酸グリセリドの含有量は、熱可塑性エラストマー１００重量部に対して、１０〜１５０重量部に限定されるが、１５〜１４０重量部が好ましく、２０〜１２０重量部がより好ましい。グリセリドの含有量が低過ぎると、アルカリ分散型ホットメルト粘着剤のアルカリ分散性が低下して、ＰＥＴボトルのリサイクル工程でＰＥＴの再生ペレットにアルカリ分散型ホットメルト粘着剤が不純物として残る虞れがある。また、グリセリドの含有量が高過ぎると、高温時のアルカリ分散型ホットメルト粘着剤の接着強度が低下する虞れがある。
【００２８】
（ワックス）
本発明のアルカリ分散型ホットメルト粘着剤は、融点と再結晶化温度との差が１０℃以上であるワックスを含んでいる。このようなワックスを用いることによって、加熱溶融された後に塗工されたアルカリ分散型ホットメルト粘着剤が、塗工後の温度の低下に伴って急激に硬化せずに緩やかに硬化することができ、オープンタイムが長くなる。そのため、塗工後のアルカリ分散型ホットメルト粘着剤にラベルが貼り合わされる際に、アルカリ分散型ホットメルト粘着剤がラベル表面の細孔内や凹凸部内に浸入し易くなり、これによりアンカー効果によるアルカリ分散型ホットメルト粘着剤とラベルとの密着性が向上する。また、硬化後はワックスによってアルカリ分散型ホットメルト粘着剤が硬くなり、高温保管時のラベル浮きを低減することができる。したがって、本発明のアルカリ分散型ホットメルト粘着剤によって接着されたラベルが高温環境下に長期間に亘って放置されたとしても、接着状態を保持して、ラベル接着部分において浮きが発生することを高く低減することが可能となる。また、浮きが発生したとしても、アルカリ分散型ホットメルト粘着剤のベタツキが少なくなるため、輸送時などにおいて隣接する他のボトルにラベルが再付着して、ラベルの剥がれを促進させることを防止することができる。
【００２９】
ワックスの融点と再結晶化温度との差は、１０℃以上に限定されるが、１０〜５０℃が好ましく、２０〜５０℃がより好ましく、３０〜５０℃が特に好ましい。ワックスの融点と再結晶化温度との差が１０℃未満であると、アルカリ分散型ホットメルト粘着剤のアンカー効果が不十分なまま直ちに硬化するため、高温時のアルカリ分散型ホットメルト粘着剤の接着強度が低下する虞れがある。また、ワックスの融点と再結晶化温度との差が大き過ぎると、アルカリ分散型ホットメルト粘着剤の流動性が低下して、塗工が困難となる虞れがある。
【００３０】
なお、本発明において、ワックスの融点とは、示差走査熱量測定（ＤＳＣ）において測定されるワックスの吸熱ピークの最高温度のピークトップの温度を意味する。また、ワックスの再結晶化温度とは、ワックスが溶融した後に再結晶化する時のワックスの発熱ピークの最大ピークのピークトップの温度を意味する。
【００３１】
具体的には、ワックス３ｍｇを示差走査熱量測定装置（例えば、島津製作所社製  製品名「ＤＳＣ−６０」など）にセットして、１８０℃まで３０℃／分で１分間加熱した後、２０℃で１分間保持し、再度、１８０℃まで５℃／分のスピードで昇温し、この時のＤＳＣ曲線の吸熱ピークの最高温度のピークトップの温度を融点とする。
【００３２】
また、ワックス３ｍｇを示差走査熱量測定装置（例えば、島津製作所社製  製品名「ＤＳＣ−６０」など）にセットして、始めに２０℃で５分保持し、１８０℃まで３０℃／分のスピードで昇温後、１８０℃で１分間保持し、その後３０℃まで５℃／分のスピードで降温し、この時のＤＳＣ曲線の発熱ピークの最大ピークのピークトップの温度を再結晶化温度とする。
【００３３】
ワックスとしては、パラフィンワックス、マイクロクリスタリンワックス、及びペトロラタムなどの石油ワックス；ポリエチレンワックス、ポリプロピレンワックス、フィッシャートロプッシュワックス、エチレン−（メタ）アクリル酸共重合体ワックス、エチレン−α−オレフィン共重合体ワックス（例えば、エチレン−プロピレン共重合体ワックス、エチレン−ブテン共重合体ワックス、及びエチレン−オクテン共重合体ワックスなど）などの合成ワックスが挙げられる。（メタ）アクリル酸とは、アクリル酸又はメタクリル酸を意味する。ワックスは一種単独で用いられてもよく、二種以上が併用されてもよい。
【００３４】
なかでも、ワックスとしては、ポリエチレンワックス、及びポリプロピレンワックスが好ましい。これらのワックスによれば、長期間、高温環境下に保管してもラベルの浮きが発生しにくいアルカリ分散型ホットメルト粘着剤を提供することができる。
【００３５】
ポリエチレンワックスの合成方法としては、例えば、（Ｉ）高圧法：最も代表的なものはＩＣＩ法で、その他ＢＡＳＦ、Ｄｕ  Ｐｏｎｔ法、Ｕｎｉｏｎ  Ｃａｒｂｉｄｅ法など、（ＩＩ）中圧法：フィリップス法、スタンダード（インジアナ）法など、（ＩＩＩ）低圧法：チーグラー法などが挙げられる。他にメタロセン系触媒を使用して重合されるものもよい。
【００３６】
アルカリ分散型ホットメルト粘着剤中におけるワックスの含有量は、熱可塑性エラストマー１００重量部に対して、４０〜１５０重量部に限定されるが、５０〜１４０重量部が好ましく、６０〜１２０重量部がより好ましい。ワックスの含有量が低過ぎると、高温時のアルカリ分散型ホットメルト粘着剤の接着強度が低下する虞れがある。また、ワックスの含有量が高過ぎると、アルカリ分散型ホットメルト粘着剤の粘着性が低下する虞れがある。
【００３７】
（軟化剤）
本発明のアルカリ分散型ホットメルト粘着剤は、軟化剤をさらに含んでいることが好ましい。
【００３８】
軟化剤としては、パラフィン系プロセスオイル、ナフテン系プロセスオイル、及び芳香族系プロセスオイルなどのプロセスオイル、液状ポリブテン、液状ポリブタジエン、及び液状ポリイソプレンなどが挙げられる。これらは一種単独で用いられてもよく、二種以上が併用されてもよい。
【００３９】
なかでも、軟化剤としては、プロセスオイルが好ましく、パラフィン系プロセスオイル、ナフテン系プロセスオイルがより好ましく、ナフテン系プロセスオイルが特に好ましい。プロセスオイルによれば、熱安定性及び耐候性に優れるアルカリ分散型ホットメルト粘着剤を得ることができる。
【００４０】
軟化剤は、市販品を用いることもできる。例えば、Ｋｕｋｄｏｎ  Ｏｉｌ＆Ｃｈｅｍ社製  商品名「ＬＰ３５０」、出光興産社製  商品名「ダイアナフレシアＮ９０」、出光興産社製  商品名「ＰＳ−３２」、出光興産社製  商品名「ダイアナプロセスオイルＰＷ−９０」、ＢＰケミカルズ社製  商品名「ＥｎｅｒｐｅｒＭ１９３０」、Ｃｒｏｍｐｔｏｎ社製  商品名「Ｋａｙｄｏｌ」、東燃ゼネラル石油社製  商品名「ホワイトレックス３３５」、及びエッソ社製  商品名「Ｐｒｉｍｏｌ３５２」などが挙げられる。
【００４１】
アルカリ分散型ホットメルト接着剤中における軟化剤の含有量は、熱可塑性エラストマー１００重量部に対して、６０〜１８０重量部が好ましく、８０〜１５０重量部がより好ましい。軟化剤の含有量が低過ぎると、アルカリ分散型ホットメルト接着剤が硬くなり、低温時のアルカリ分散型ホットメルト接着剤の接着強度が低下する虞れがある。また、軟化剤の含有量が高過ぎると、アルカリ分散型ホットメルト接着剤が柔らかくなりすぎて、高温時のアルカリ分散型ホットメルト接着剤の接着強度が低下する虞れがある。
【００４２】
本発明のアルカリ分散型ホットメルト粘着剤は、リサイクルが必要とされる製品の表面にラベルを接着するために好適に用いられる。本発明のアルカリ分散型ホットメルト粘着剤によってラベルが接着された製品が、夏期などの高温環境下に長期間に亘って保管しても、ラベルが製品から剥離することを高く低減することができる。さらに、本発明のアルカリ分散型ホットメルト粘着剤は、流通時には製品からラベルが剥がれないように十分な接着強度でラベルを製品に接着することができる一方で、ラベルが接着されている製品の使用後に製品を熱アルカリ水溶液中に浸漬させることによって、製品からラベルを容易に剥離することができる。したがって、使用後の製品は、ラベルを剥離した後、リサイクル原料として有効に使用することが可能となる。
【００４３】
製品としては、内容物を収容するための容器などが挙げられる。容器の構成材料としては、ポリエチレンテレフタラート（ＰＥＴ）及びポリ乳酸などのポリエステル系樹脂、ガラス、及び金属などが挙げられる。容器に収容される内容物としては、飲料水、油脂、調味料、医薬品、化粧品、及び洗剤などが挙げられる。
【００４４】
ラベルとしては、紙、ポリエチレン、ポリプロピレン、ポリエチレンテレフタラート、及びポリ乳酸系樹脂などの合成樹脂からなるフィルムが挙げられる。また、ＯＰＰ（Oriented Polypropylene）フィルムなどの延伸された合成樹脂フィルムも挙げられる。
【００４５】
アルカリ分散型ホットメルト粘着剤を用いた容器へのラベルの接着は、次の通りにして行うことができる。まず、アルカリ分散型ホットメルト粘着剤を加熱溶融させた後、図１に示すように、溶融状態のアルカリ分散型ホットメルト粘着剤をラベル10の裏面の長さ方向における始端部11Ａ及び終端部11Ｂに塗工する。次に、ラベル10の始端部11Ａを塗工されたアルカリ分散型ホットメルト粘着剤を介して容器20の表面に貼り付けた後、ラベル10を容器20に巻き付ける。そして、ラベル10の終端部11Ｂをラベル10の始端部11Ａ上にアルカリ分散型ホットメルト粘着剤を介して貼り付ける。その後、アルカリ分散型ホットメルト粘着剤を冷却固化させることによって、図２に示すように、ラベル10が接着された容器20を得ることができる。
【００４６】
アルカリ分散型ホットメルト粘着剤を塗工する部位は、ラベル裏面の両端部11Ａ、11Ｂに限定されず、ラベル裏面全面、ラベル表面の長さ方向における少なくとも一方の端部などであってもよい。また、ラベル10を容器20に貼り合わせる際に、ラベル10の始端部11Ａ表面と終端部11Ｂの裏面が重なり合っていることが好ましいが、このような形態に限定されない。
【発明の効果】
【００４７】
本発明によれば、長期間、高温環境下に保管してもラベルの浮きが発生しにくいアルカリ分散型ホットメルト粘着剤を提供することができる。
【図面の簡単な説明】
【００４８】
【図１】本発明のアルカリ分散型ホットメルト粘着剤が塗工されたラベル10の平面図である。
【図２】ラベル10が接着された容器20の正面図である。
【発明を実施するための形態】
【００４９】
以下に、本発明を実施例を用いてより具体的に説明するが、本発明はこれに限定されない。
【実施例】
【００５０】
後述する実施例及び比較例で使用した各成分の詳細を、以下に記載する。
【００５１】
（熱可塑性エラストマー）
・スチレン−エチレン／ブチレン−スチレン（ＳＥＢＳ）ブロック共重合体１（２５℃のトルエン溶液中における粘度３０ｍＰａ・ｓ、クレイトン社製  商品名「クレイトン  Ｇ１６５２」）
・スチレン−エチレン／ブチレン−スチレン（ＳＥＢＳ）ブロック共重合体２（２５℃のトルエン溶液中における粘度５０ｍＰａ・ｓ、クレイトン社製  商品名「クレイトン  Ｇ１６５０」）
・スチレン−エチレン／ブチレン−スチレン（ＳＥＢＳ）ブロック共重合体３（２５℃のトルエン溶液中における粘度１０ｍＰａ・ｓ、クレイトン  社製  商品名「クレイトン  Ｇ１７２６」）
・スチレン−エチレン／プロピレン−スチレン（ＳＥＰＳ）ブロック共重合体（２５℃のトルエン溶液中における粘度１７ｍＰａ・ｓ、クラレ社製  商品名「セプトン  ２００７」）
【００５２】
（粘着付与剤）
・ロジン誘導体１（水添酸変性ロジン、酸価１８０ｇＫＯＨ／ｇ、軟化点７２℃、ハリマ化成社製  商品名「ハリタックＦ」）
・ロジン誘導体２（水添酸変性ロジン、酸価２３０ｇＫＯＨ／ｇ、軟化点１２９℃、荒川化学社製  商品名「パインクリスタル  ＫＥ−６０４」）
・ロジンエステル（ロジン変性グリセリンエステル、酸価８ｍｇＫＯＨ／ｇ、軟化点８０℃、ハリマ化成社製  商品名「ハリエスターＴＦ」）
・水添石油樹脂（酸価０ｍｇＫＯＨ／ｇ、軟化点１００℃、出光石油化学社製  商品名「アイマーブＰ１００」）
【００５３】
（グリセリド）
・ひまし油（リノール酸、オレイン酸、リシノレイン酸、パルミチン酸、及びステアリン酸とトリグリセリンとのエステル、凝固点−１０〜−１８℃、伊藤製油社製  商品名「精製ひまし油」）
・大豆油（リノール酸、オレイン酸、パルミチン酸、ステアリン酸、及びリノレン酸とのトリグリセリンとのエステル、凝固点−７〜−８℃、J-オイルミルズ社製  商品名「大豆白絞油」）
・ヤシ油（ラウリン酸、ミリスチン酸、パルミチン酸、カプリン酸、カプリル酸、カプロン酸、オレイン酸とトリグリセリンとのエステル、凝固点２０〜２８℃、不二製油社製  商品名「ヤシ油」）
・亜麻仁油（リノレン酸、リノール酸、オレイン酸、ステアリン酸、パルミチン酸とのトリグリセリンとのエステル、凝固点−１７〜−１８℃、日本製粉社製  商品名「業務用アマニ油Ｓ」）
・菜種油（パルミチン酸、ステアリン酸、オレイン酸、リノール酸、リノレン酸、及びエルシン酸とトリグリセリンとのエステル、凝固点０〜−１２℃、J-オイルミルズ社製  商品名「菜種白絞油」）
【００５４】
（ワックス）
・ポリプロピレンワックス１（粘度（１５０℃）３５０ｍＰａ・ｓ、融点（Ｍｐ）８２℃、再結晶化温度（Ｍｒ）５５℃、差（Ｍｐ−Ｍｒ）２７℃、クラリアント社製  商品名「リコセンＰＰ  １３０２」）
・ポリプロピレンワックス２（粘度（１５０℃）３０００ｍＰａ・ｓ、融点（Ｍｐ）７６℃、再結晶化温度（Ｍｒ）５０℃、差（Ｍｐ−Ｍｒ）２６℃、クラリアント社製  商品名「リコセンＰＰ  １５０２」）
・ポリプロピレンワックス３（粘度（１５０℃）１１０ｍＰａ・ｓ、融点（Ｍｐ）１３４℃、再結晶化温度（Ｍｒ）１０２℃、差（Ｍｐ−Ｍｒ）３２℃、クラリアント社製  商品名「リコセンＰＰ  ６１０２」）
・ポリプロピレンワックス４（粘度（１５０℃）３６００ｍＰａ・ｓ、融点（Ｍｐ）１５３℃、再結晶化温度（Ｍｒ）１０６℃、差（Ｍｐ−Ｍｒ）４７℃、レックスタック社製  商品名「ＲＴ−２１１５」）
・ポリエチレンワックス１（粘度（１５０℃）５０ｍＰａ・ｓ、融点（Ｍｐ）１２４℃、再結晶化温度（Ｍｒ）１１２℃、差（Ｍｐ−Ｍｒ）１２℃、クラリアント社製  商品名「リコセンＰＥ  ４１０２」）
・ポリエチレンワックス２（粘度（１５０℃）１０ｍＰａ・ｓ、融点（Ｍｐ）９４℃、再結晶化温度（Ｍｒ）９１℃、差（Ｍｐ−Ｍｒ）３℃、日詳社製  商品名「ＣＰＷ−１２０」）
・ポリエチレンワックス３（粘度（１５０℃）２５ｍＰａ・ｓ、融点（Ｍｐ）１１４℃、再結晶化温度（Ｍｒ）１００℃、差（Ｍｐ−Ｍｒ）１４℃、三井化学社製  商品名「ハイワックス１１０Ｐ」）
・フィッシャートロプッシュワックス（ＦＴワックス、粘度（１５０℃）１０ｍＰａ・ｓ、融点（Ｍｐ）７９℃、再結晶化温度（Ｍｒ）７９℃、差（Ｍｐ−Ｍｒ）０℃、サゾールワックス社製  商品名「サゾール  Ｃ８０」）
・パラフィンワックス（粘度（１５０℃）３ｍＰａ・ｓ、融点（Ｍｐ）７５℃、再結晶化温度（Ｍｒ）７１℃、差（Ｍｐ−Ｍｒ）４℃、日本精蝋社製  商品名「ＨＮＰ９」）
【００５５】
（軟化剤）
・パラフィン系プロセスオイル（出光興産社製  商品名「ダイナフレシア  ＰＳ９０」）
・ナフテン系プロセスオイル（出光興産社製  商品名「ダイナフレシア  Ｎ９０」）
【００５６】
［実施例１〜５５及び比較例１〜２０］
ＳＥＢＳブロック共重合体１、ＳＥＢＳブロック共重合体２、ＳＥＢＳブロック共重合体３、ＳＥＰＳブロック共重合体、ロジン誘導体１、ロジン誘導体２、ロジンエステル、水添石油樹脂、ひまし油、大豆油、ヤシ油、亜麻仁油、菜種油、ポリプロピレンワックス１〜４、ポリエチレンワックス１〜３、ＦＴワックス、パラフィンワックス、パラフィン系プロセスオイル、及びナフテン系プロセスオイルを、それぞれ表１〜９に示した配合量で、加熱装置を備えた攪拌混練機中に投入した後、１６０℃で２時間に亘って加熱しながら混練することにより、ホットメルト粘着剤を得た。
【００５７】
［評価］
ホットメルト粘着剤について、アルカリ分散性、ラベル浮き、及び４０℃剥離強度を以下の手順に従って評価した。結果を表１〜９に示す。
【００５８】
（アルカリ分散性）
ＰＥＴボトルの外表面にホットメルト粘着剤を塗布した後、これを８ｍｍ×８ｍｍの正方形状に裁断することによりペレットを得た。このペレット１０ｇ、及び８５℃の１．５重量％の水酸化ナトリウム溶液１００ｇを３００ｍＬのステンレスビーカーに投入して、これらを１００ｒｐｍで５分間撹拌して混合物を得た。その後、混合物をろ過することにより濾取したペレットについて糊残り状態を目視観察した。目視観察の結果、ペレットに糊残りがなかった場合は測定を終了した。
【００５９】
ペレットについて目視観察した結果、ペレットに糊残りがあった場合は、別のペレットを用いて攪拌時間を１０分としたこと以外は上記と同様の要領で濾過したペレットについて糊残り状態を目視観察した。目視観察の結果、ペレットに糊残りがなかった場合は測定を終了した。
【００６０】
ペレットについて目視観察した結果、ペレットに糊残りがあった場合は、更に別のペレットを用いて攪拌時間を１５分としたこと以外は上記と同様の要領で濾過したペレットについて糊残り状態を目視観察した。
【００６１】
下記評価基準にてアルカリ分散性を判定した。５分間の攪拌の測定においてペレットに糊残りがなくなった場合を「◎」、５分間の攪拌の測定においてペレットに糊残りがあったが、１０分間の攪拌の測定においてペレットに糊残りがなくなった場合を「○」、５分間及び１０分間の攪拌の測定においてペレットに糊残りがあったが、１５分間の攪拌の測定においてペレットに糊残りがなくなった場合を「△」、５分、１０分及び１５分間の攪拌の測定の何れにおいてもペレットに糊残りがあった場合を「×」とした。
【００６２】
（ラベル浮き）
帯状の延伸ポリプロピレン（ＯＰＰ）ラベル10を用意した。このＯＰＰラベル10は、その裏面に印刷が施されてバインダー樹脂がコーティングされているが、表面には印刷やバインダー樹脂のコーティングが施されていない。ホットメルト粘着剤をバーコーターにより幅２ｃｍ、塗工量３０ｇ／ｍ2で、ＯＰＰラベル裏面10の長さ方向における始端部11Ａ及び終端部11Ｂにそれぞれ塗工した。次に、ＯＰＰラベル10の始端部11Ａを塗工したホットメルト粘着剤を介してＰＥＴボトル20の表面に貼り付けた後、ＯＰＰラベル10をＰＥＴボトル20に巻き付けた。そして、ＯＰＰラベル10の終端部11Ｂをラベル10の始端部11Ａ上にホットメルト粘着剤を介して貼り付けた。その後、ラベル上に２ｋｇのゴムローラーを１往復させて荷重をかけた後、ホットメルト粘着剤を冷却固化させることによって、図２に示すように、ＯＰＰラベル10が接着されたＰＥＴボトル20を得た。ラベル10が接着されたＰＥＴボトル20を６０℃の環境下に１ヶ月間保管した。１ヶ月経過後、ラベルの重なり部分を観察し、剥がれた幅を１ｍｍ単位で計測した。表１及び２において、「◎」、「○」、「△」、及び「×」は、それぞれ次の通りである。
◎：剥がれた幅が０ｍｍであった。
○：剥がれた幅が１ｍｍであった（実用上問題なし）。
△：剥がれた幅が２〜４ｍｍであった。
×：剥がれた幅が５ｍｍ以上であった。
【００６３】
（４０℃剥離強度）
ホットメルト粘着剤を、延伸ポリプロピレン（ＯＰＰ）フィルム（厚み２５μｍ）に塗工量３０ｇ／ｍ2で塗工した後、このＯＰＰフィルムのホットメルト粘着剤を塗工した面上にＰＥＴフィルム（厚み５０μｍ）を重ねて貼り合せた。その後、４０℃環境下において、ＯＰＰフィルムとＰＥＴフィルムとの剥離強度（Ｎ／１５ｍｍ）を剥離速度３００ｍｍ／分で測定した。
【００６４】
（４５℃剥離強度）
ホットメルト粘着剤を、延伸ポリプロピレン（ＯＰＰ）フィルム（厚み２５μｍ）に塗工量５０ｇ／ｍ2で塗工した後、このＯＰＰフィルムのホットメルト粘着剤を塗工した面上にＰＥＴフィルム（厚み５０μｍ）を重ねて貼り合せた。その後、４５℃環境下において、ＯＰＰフィルムとＰＥＴフィルムとの剥離強度（Ｎ／１５ｍｍ）を剥離速度３００ｍｍ／分で測定した。
【００６５】
（５℃剥離強度）
ホットメルト粘着剤を、延伸ポリプロピレン（ＯＰＰ）フィルム（厚み２５μｍ）に塗工量４０ｇ／ｍ2で塗工した後、このＯＰＰフィルムのホットメルト粘着剤を塗工した面上にＰＥＴフィルム（厚み５０μｍ）を重ねて貼り合せた。その後、５℃環境下において、ＯＰＰフィルムとＰＥＴフィルムとの剥離強度（Ｎ／１５ｍｍ）を剥離速度３００ｍｍ／分で測定した。表１及び２において、「◎」、「○」、及び「△」は、それぞれ次の通りである。
◎：剥離強度が３Ｎ／１５ｍｍ以上。
○：剥離強度が０．３Ｎ／１５ｍｍ以上３Ｎ／１５ｍｍ未満。
△：剥離強度が０．３Ｎ／１５ｍｍ未満。
×：ＯＰＰフィルム又はＰＥＴフィルムが破壊した。
【００６６】
【表１】
2014159563.tif 000003
【００６７】
【表２】
2014159563.tif 000004
【００６８】
【表３】
2014159563.tif 000005
【００６９】
【表４】
2014159563.tif 000006
【００７０】
【表５】
2014159563.tif 000007
【００７１】
【表６】
2014159563.tif 000008
【００７２】
【表７】
2014159563.tif 000009
【００７３】
【表８】
2014159563.tif 000010
【００７４】
【表９】
2014159563.tif 000011
【符号の説明】
【００７５】
10    ラベル
11Ａ  始端部
12Ｂ  終端部
20    容器
【図１】
2014159563.tif 000012
【図２】
2014159563.tif 000013